(57)【要約】    【課題】環境負荷が小さく、溶液安定性に優れるポリイミド樹脂水溶液、ポリイミド系樹脂水溶液、ポリアゾール樹脂水溶液を提供すること。    【解決手段】（ａ）特定の構造を有するポリイミド樹脂、ポリイミド系樹脂またはポリアゾール樹脂  １００重量部に対し、（ｂ）アルカリ金属の水酸化物、アルカリ金属の炭酸塩、アルカリ金属のリン酸塩、３級アミン化合物または４級アミン化合物  ５〜１０００重量部および（ｃ）水  ５０〜１０００００重量部を含有するポリイミド樹脂水溶液、ポリイミド系樹脂水溶液、ポリアゾール樹脂水溶液。【選択図】なし【特許請求の範囲】
【請求項１】
（ａ−１）下記一般式（１）で表される構造を主成分とするポリイミド樹脂  １００重量部に対し、（ｂ）アルカリ金属の水酸化物、アルカリ金属の炭酸塩、アルカリ金属のリン酸塩、３級アミン化合物または４級アミン化合物  ５〜１０００重量部および（ｃ）水  ５０〜１０００００重量部を含有するポリイミド樹脂水溶液。
【化１】
2011137063.tif 000008
（上記一般式（１）中、Ｒ１は炭素数４〜３０の４〜８価の有機基を示す。Ｒ２は炭素数２〜３０の２〜６価の有機基を示す。Ｒ３およびＲ４はそれぞれ独立に、水酸基、カルボキシル基またはスルホン酸基を示す。ｏおよびｐは０〜４の整数を示す。ただし、ｏ＋ｐ＞０である。ｎは２〜１００，０００の範囲を示す。）
【請求項２】
（ａ−２）下記一般式（２）で表される構造を主成分とするポリイミド系樹脂  １００重量部に対し、（ｂ）アルカリ金属の水酸化物、アルカリ金属の炭酸塩、アルカリ金属のリン酸塩、３級アミン化合物または４級アミン化合物  ５〜１０００重量部および（ｃ）水  ５０〜１０００００重量部を含有するポリイミド系樹脂水溶液。
【化２】
2011137063.tif 000009
（上記一般式（２）中、Ｒ５は炭素数４〜３０の３〜７価の有機基を示す。Ｒ６は炭素数２〜３０の２〜６価の有機基を示す。Ｒ７およびＲ８はそれぞれ独立に、水酸基、カルボキシル基またはスルホン酸基を示す。Ｘは−ＣＯＮＨ−、−ＣＯＯ−、−Ｏ−、−Ｓ−、−ＳＯ２−または−ＣＯ−を示す。ｑおよびｒは０〜４の整数を示す。ただし、ｑ＋ｒ＞０である。ｍは２〜１００，０００の範囲を示す。）
【請求項３】
（ａ−３）下記一般式（３）で表される構造を主成分とするポリアゾール樹脂  １００重量部に対し、（ｂ）アルカリ金属の水酸化物、アルカリ金属の炭酸塩、アルカリ金属のリン酸塩、３級アミン化合物または４級アミン化合物  ５〜１０００重量部および（ｃ）水  ５０〜１０００００重量部を含有するポリアゾール樹脂水溶液。
【化３】
2011137063.tif 000010
（上記一般式（３）中、Ｒ９は炭素数４〜３０の４〜８価の有機基を示す。Ｒ１０は炭素数２〜３０の２〜６価の有機基を示す。Ｒ１１およびＲ１２はそれぞれ独立に、水酸基、カルボキシル基またはスルホン酸基を示す。Ｙは−Ｏ−、−Ｓ−または−ＮＨ−を示す。ｕおよびｖは０〜４の整数を示す。ただし、ｕ＋ｖ＞０である。ｔは２〜１００，０００の範囲を示す。）
【請求項４】
請求項１〜３いずれか記載の樹脂水溶液と、炭素、ケイ素、スズ、アルミ、チタン、ゲルマニウムまたは鉄を含む活物質を含有するリチウムイオン２次電池負極用ペースト。
【発明の詳細な説明】
【技術分野】
【０００１】
本発明は、ポリイミド樹脂水溶液、ポリイミド系樹脂水溶液、ポリアゾール樹脂水溶液に関する。さらに詳しくは、回路基板、半導体装置の絶縁膜、リチウムイオン二次電池の負極と活物質を結合させるバインダー、複合材料のサイジング剤などに好ましく適用できる耐熱性樹脂水溶液に関する。
【背景技術】
【０００２】
ポリイミド系樹脂は、機械特性、耐熱性、耐薬品性、電気絶縁性等に優れることから、電気・電子材料、自動車、その他金属・セラミックスの代替材料として幅広く利用されている。例えば、ポリイミド前駆体であるポリアミド酸のワニスは、電気絶縁部品のコーティング材、接着剤、フレキシブルプリント基板用の材料などとして幅広く利用されている。近年、主に環境対策として、これらポリイミド系樹脂を水溶性化した溶液が広く要請されている。
【０００３】
例えば、リチウムイオン二次電池は、充電可能な高容量電池として、電子機器の高機能化、長時間動作を可能にした。さらに自動車などに搭載され、ハイブリッド車、電気自動車の電池として有力視されている。リチウムイオン二次電池の容量をさらに大きくするために、負極活物質としてシリコン、ゲルマニウムまたはスズを用いることが提案されている（例えば、特許文献１参照）。これらの負極活物質は、従来用いられていた炭素系材料に対して単位体積あたりのリチウムイオンの吸蔵量が大きいため、充電・放電のサイクルにおける体積変化が増大する。また、短時間に充放電を行うと、急激なイオンの移動により発熱するため、バインダーに耐熱性が求められている。そこで、機械強度と耐熱性に優れるポリイミドやポリアミドイミドなどをバインダーに用いた電極が提案されている（例えば、特許文献２〜３参照）。そして、これらバインダーと活物質とを混練するため、ポリイミドやポリアミドイミドの水溶液が求められている。
【０００４】
ポリイミド系樹脂の水溶液に関しては、これまでに、ポリイミド前駆体にアミンを付加させた水溶液や（例えば、特許文献４〜５参照）、スルホン酸を有する特定構造のポリイミドの水溶液が知られている（例えば、特許文献６参照）。
【０００５】
また、ポリイミド系樹脂微粒子を作製し、これを水に分散させることが検討されている。このような方法として、無水テトラカルボン酸を含む第一溶液とジアミン化合物を含む第二溶液とをそれぞれ調製する第一工程、及び（ｂ）第一溶液と第二溶液とを混合し、超音波撹拌により混合溶液からポリアミド酸微粒子を析出させる第二工程を含む方法により、０．０３〜２μｍのポリイミド酸微粒子を得る方法が開示されている（例えば、特許文献７参照）。また、ポリイミド系樹脂微粒子の製造方法としては、極性溶媒中、ノニオン性界面活性剤の存在下、芳香族テトラカルボン酸二無水物と芳香族ジアミン化合物を重合し、ポリアミド酸微粒子を析出させる工程を含む方法が開示されている（例えば、特許文献８参照）。しかしながら、これらの方法により得られたポリイミド微粒子を単に水に分散するだけでは、微粒子が沈降し、ポリイミド系樹脂の水系分散体としては不満足なものであった。
【０００６】
そこで、お互いに混じり合わない水と油の２つの液体に乳化剤を添加し、撹拌等の機械的な操作を加え、油滴を水に均一に分散（水滴を油に分散）した液／液系の乳濁液エマルションを製造する手段や、固体ポリマー微粒子が水系溶媒に均一に分散したポリマーディスパーションとして、例えば、イオン基を含む繰り返し単位を有するポリテトラフルオロエチレンのポリマー鎖を含む非溶融加工性ポリテトラフルオロエチレン粒子と、非イオン系界面活性剤とを含むポリテトラフルオロエチレンディスパーションが知られている（例えば、特許文献９参照）。しかしながら、ポリイミド系樹脂微粒子が水中に均一に分散したディスパーションについては、これまで公知の乳化剤では、分散を維持することが困難である課題があった。
【先行技術文献】
【特許文献】
【０００７】
【特許文献１】特開２００９−１９９７６１号公報
【特許文献２】国際公開第２００４／００４０３１号パンフレット
【特許文献３】国際公開第２００８／１０５０３６号パンフレット
【特許文献４】特開平８−３４４５号公報
【特許文献５】特開２００２−２２６５８２号公報
【特許文献６】特開２００１−１８１５７８号公報
【特許文献７】特開２０００−２４８０６３号公報
【特許文献８】特開２００７−２７７５１７号公報
【特許文献９】特表２００７−５０９２２３号公報
【発明の概要】
【発明が解決しようとする課題】
【０００８】
本発明は、上記課題に鑑み、環境負荷が小さく、溶液安定性に優れるポリイミド樹脂水溶液、ポリイミド系樹脂水溶液、ポリアゾール樹脂水溶液を提供することを目的とする。
【課題を解決するための手段】
【０００９】
本発明は、（ａ−１）下記一般式（１）で表される構造を主成分とするポリイミド系樹脂  １００重量部に対し、（ｂ）アルカリ金属の水酸化物、アルカリ金属の炭酸塩、アルカリ金属のリン酸塩、３級アミン化合物または４級アミン化合物  ５〜１０００重量部および（ｃ）水  ５０〜１０００００重量部を含有するポリイミド系樹脂水溶液である。また、（ａ−２）下記一般式（２）で表される構造を主成分とするポリイミド系樹脂  １００重量部に対し、（ｂ）アルカリ金属の水酸化物、アルカリ金属の炭酸塩、アルカリ金属のリン酸塩、３級アミン化合物または４級アミン化合物  ５〜１０００重量部および（ｃ）水  ５０〜１０００００重量部を含有するポリイミド系樹脂水溶液である。また、（ａ−３）下記一般式（３）で表される構造を主成分とするポリアゾール樹脂  １００重量部に対し、（ｂ）アルカリ金属の水酸化物、アルカリ金属の炭酸塩、アルカリ金属のリン酸塩、３級アミン化合物または４級アミン化合物  ５〜１０００重量部および（ｃ）水  ５０〜１０００００重量部を含有するポリアゾール樹脂水溶液である。
【００１０】
【化１】
2011137063.tif 000002
【００１１】
上記一般式（１）中、Ｒ１は炭素数４〜３０の４〜８価の有機基を示す。Ｒ２は炭素数２〜３０の２〜６価の有機基を示す。Ｒ３およびＲ４はそれぞれ独立に、水酸基、カルボキシル基またはスルホン酸基を示す。ｏおよびｐは０〜４の整数を示す。ただし、ｏ＋ｐ＞０である。ｎは２〜１００，０００の範囲を示す。
【００１２】
【化２】
2011137063.tif 000003
【００１３】
上記一般式（２）中、Ｒ５は炭素数４〜３０の３〜７価の有機基を示す。Ｒ６は炭素数２〜３０の２〜６価の有機基を示す。Ｒ７およびＲ８はそれぞれ独立に、水酸基、カルボキシル基またはスルホン酸基を示す。Ｘは−ＣＯＮＨ−、−ＣＯＯ−、−Ｏ−、−Ｓ−、−ＳＯ２−または−ＣＯ−を示す。ｑおよびｒは０〜４の整数を示す。ただし、ｑ＋ｒ＞０である。ｍは２〜１００，０００の範囲を示す。
【００１４】
【化３】
2011137063.tif 000004
【００１５】
上記一般式（３）中、Ｒ９は炭素数４〜３０の４〜８価の有機基を示す。Ｒ１０は炭素数２〜３０の２〜６価の有機基を示す。Ｒ１１およびＲ１２はそれぞれ独立に、水酸基、カルボキシル基またはスルホン酸基を示す。Ｙは−Ｏ−、−Ｓ−または−ＮＨ−を示す。ｕおよびｖは０〜４の整数を示す。ただし、ｕ＋ｖ＞０である。ｔは２〜１００，０００の範囲を示す。
【発明の効果】
【００１６】
本発明により、環境負荷が小さく、溶液安定性に優れるポリイミド樹脂水溶液、ポリイミド系樹脂水溶液、ポリアゾール樹脂水溶液を得ることができる。
【発明を実施するための形態】
【００１７】
本発明のポリイミド樹脂水溶液、ポリイミド系樹脂水溶液、ポリアゾール樹脂水溶液は、（ａ−１）前記一般式（１）で表される構造を主成分とするポリイミド樹脂、（ａ−２）前記一般式（２）で表される構造を主成分とするポリイミド系樹脂、（ａ−３）前記一般式（３）で表される構造を主成分とするポリアゾール樹脂  １００重量部に対し、（ｂ）アルカリ金属の水酸化物、アルカリ金属の炭酸塩、アルカリ金属のリン酸塩、３級アミン化合物または４級アミン化合物  ５〜１００００重量部および（ｃ）水  ５０〜１０００００重量部を含有する。
【００１８】
本発明において用いられるポリイミド樹脂は、一般式（１）で表される構造を主成分とするものであり、水酸基、カルボキシル基またはスルホン酸基を側鎖に有する。このような酸性基を側鎖に有することで、ポリイミド樹脂とナトリウム、カリウムなどのアルカリ金属イオンまたはアミンがイオン結合をつくり、水溶性化させることができる。ポリイミド樹脂水溶液とすることにより、ポリイミド前駆体であるポリアミド酸の場合に比べて、加水分解による分子量低下やイミド化の進行によるゲル化などを防ぐことができる。特にＲ３またはＲ４がフェノール性水酸基またはカルボキシル基であるポリイミド樹脂が好ましく、本質的に溶液安定性のより高いポリイミド水溶液を得ることができる。なお、本発明において、一般式（１）で表される構造を主成分とするとは、一般式（１）におけるｎ個の繰り返し単位を全繰り返し単位中５０モル％以上有することを言う。７０モル％以上が好ましく、９０モル％以上がより好ましい。
【００１９】
一般式（１）で表される構造を主成分とするポリイミド樹脂は、例えば、テトラカルボン酸二無水物とジアミンとを溶媒中で重縮合することによりポリアミド酸を得て、イミド環化させることにより得ることができる。一般式（１）におけるＲ１−（Ｒ３）ｏはテトラカルボン酸二無水物の残基を示し、Ｒ２−（Ｒ４）ｐはジアミンの残基を示す。
【００２０】
テトラカルボン酸二無水物の例としては、４，４’−オキシジフタル酸二無水物、３，３’，４，４’−ベンゾフェノンテトラカルボン酸二無水物、ピロメリット酸二無水物、３，４，９，１０−ペリレンテトラカルボン酸二無水物、３，３’，４，４’−ジフェニルスルホンテトラカルボン酸二無水物、３，３’，４，４’−ビフェニルテトラカルボン酸二無水物、１，２，５，６−ナフタレンテトラカルボン酸二無水物、３，３’，４，４’−パラターフェニルテトラカルボン酸二無水物、３，３’，４，４’−メタターフェニルテトラカルボン酸二無水物等、あるいはこれらの化合物の水素原子１〜４個を、水酸基、カルボキシル基またはスルホン酸基により置換したものが挙げられる。これらを２種以上使用してもよい。
【００２１】
ジアミンの例としては、パラフェニレンジアミン、メタフェニレンジアミン、３，３’−ジアミノジフェニルエーテル、４，４’−ジアミノジフェニルエーテル、３，４’−ジアミノジフェニルエーテル、４，４’−ジアミノジフェニルメタン、３，３’−ジアミノジフェニルスルホン、４，４’−ジアミノジフェニルスルホン、３，３’−ジアミノジフェニルサルファイド、４，４’−ジアミノジフェニルサルファイド、１，３−ビス（４−アミノフェノキシ）ベンゼン、１，４−ビス（４−アミノフェノキシ）ベンゼン、２，２−ビス（トリフルオロメチル）ベンジジン、９，９’−ビス（４−アミノフェニル）フルオレン、ヘキサメチレンジアミン、１，３−ビス（３−アミノプロピルテトラメチルジシロキサン）等、あるいはこれらの化合物の水素原子１〜４個を、水酸基、カルボキシル基またはスルホン酸基で置換したものが挙げられる。フェノール性水酸基またはカルボキシル基を有するジアミンとして、ビス（３−アミノ−４−ヒドロキシフェニル）ヘキサフルオロプロパン、ビス（３−アミノ−４−カルボキシフェニル）ヘキサフルオロプロパン、ビス（３−アミノ−４−ヒドロキシフェニル）スルホン、ビス（３−アミノ−４−ヒドロキシフェニル）プロパン、ビス（３−アミノ−４−ヒドロキシフェニル）メチレン、ビス（３−アミノ−４−ヒドロキシフェニル）メチレン、ビス（３−アミノ−５−カルボキシフェニル）ヘキサフルオロプロパン、ビス（４−アミノ−３−ヒドロキシフェニル）ヘキサフルオロプロパン、ビス（４−アミノ−３−カルボキシフェニル）メチレン、ビス（３−アミノ−４−スルホン酸フェニル）ヘキサフルオロプロパン、ビス（３−アミノ−４−カルボキシフェニル）スルホン、ビス（３−アミノ−４−カルボキシフェニル）エーテル、ビス（３−アミノ−４−スルホン酸フェニル）スルホンなどが挙げられる。また、シリコンなどとの接着を高める目的で、１，３−ビス（３−アミノプロピル）テトラメチルジシロキサンなどのシロキサンジアミンを用いてもよい。これらを２種以上使用してもよい。
【００２２】
通常の重縮合反応と同様に、テトラカルボン酸二無水物とジアミンの仕込み比率（モル比）が１：１に近いほど、生成するポリアミド酸の重合度は大きくなり、分子量が増加する。本発明においては、テトラカルボン酸二無水物とジアミンの仕込み比率（モル比）は、１００：５０〜１５０が好ましい。
【００２３】
また、ポリイミド樹脂の末端を、無水マレイン酸、無水フタル酸、ナジック酸無水物、エチニル無水フタル酸、ヒドロキシ無水フタル酸などのジカルボン酸無水物、ヒドロキシアニリン、アミノ安息香酸、ジヒドロキシアニリン、カルボキシヒドロキシアニリン、ジカルボキシアニリンなどで封止することもできる。
【００２４】
上記重縮合反応に用いられる溶媒としては、生成したポリアミド酸が溶解するものであれば特に限定されるものではないが、Ｎ−メチル−２−ピロリドン、Ｎ−メチルカプロラクタム、Ｎ，Ｎ−ジメチルアセトアミド、Ｎ，Ｎ−ジメチルホルムアミド、ジメチルスルホキシド、γ−ブチロラクトン、ジメチルイミダゾリン等の非プロトン性極性溶媒、フェノール、ｍ−クレゾール、クロロフェノール、ニトロフェノールなどのフェノール系溶媒、ポリリン酸、リン酸に５酸化リンを加えたリン系溶媒などを好ましく用いることができる。
【００２５】
一般には、これらの溶媒中でテトラカルボン酸二無水物とジアミンとを１００℃以下の温度で反応させることにより、ポリイミド前駆体であるポリアミド酸を得る。その後、好ましくは１００℃〜３００℃の範囲でイミド環化を行い、ポリイミド樹脂を得る。また、イミド環化の際に、トリエチルアミン、イソキノリン、ピリジンなどの塩基類を触媒として添加することもできるし、副生する水をトルエンなどの非極性溶媒と混合して共沸させて除去を進めることもできる。その後、水などに投入してポリイミド樹脂を析出させ、乾燥させることでポリイミドの固体を得ることができる。また、ポリアミド酸の状態で一度水などの貧溶剤に投入してポリアミド酸の固体を得て、これを１００℃〜５００℃の温度で熱処理することにより、イミド環化反応が起こり、ポリイミド樹脂の固体を得ることもできる。
【００２６】
本発明において用いられるポリイミド系樹脂は、前記一般式（２）で表される構造を主成分とするものであり、水酸基、カルボキシル基またはスルホン酸基を側鎖に有する。このような酸性基を側鎖に有することで、ポリイミド系樹脂とナトリウム、カリウムなどのアルカリ金属イオンまたはアミンがイオン結合をつくり、水溶性化させることができる。なお、本発明において、一般式（２）で表される構造を主成分とするとは、一般式（２）におけるｎ個の繰り返し単位を全繰り返し単位中５０モル％以上有することを言う。７０モル％以上が好ましく、９０モル％以上がより好ましい。
【００２７】
一般式（２）で表される構造を主成分とする樹脂としては、例えば、Ｘが−ＣＯＮＨ−であるポリアミドイミド樹脂、−ＣＯＯ−であるポリイミドエステル、−Ｏ−であるポリイミドエーテル、−Ｓ−であるポリイミドスルフィド、−ＳＯ２−であるポリイミドスルホン、−ＣＯ−であるポリイミドケトンなどが挙げられる。これらの中でもポリアミドイミド樹脂が好ましい。
【００２８】
一般式（２）で表される構造を主成分とするポリイミド系樹脂は、例えば、ポリアミドイミド樹脂の場合、トリカルボン酸とジアミンとを溶媒中で重縮合することによりポリアミドアミド酸を得て、イミド環化させることにより得ることができる。一般式（２）におけるＲ５−（Ｒ７）ｑはトリカルボン酸の残基を示し、Ｒ６−（Ｒ８）ｒはジアミンの残基を示す。
【００２９】
トリカルボン酸の例としては、トリメリット酸、ヒドロキシトリメリット酸、ジフェニルエーテルトリカルボン酸、ジフェニスルホントリカルボン酸、これらの酸無水物、あるいはこれらの化合物のフェノール置換体などを挙げることができる。これらを２種以上使用してもよい。また、これらのトリカルボン酸と、フタル酸、ヒドロキシフタル酸などのジカルボン酸またはこれらの無水物、トリメシン酸などのトリカルボン酸またはこれらの無水物、ピロメリット酸、ジフェニルエーテルテトラカルボン酸、ジフェニルスルホンテトラカルボン酸、ビフェニルテトラカルボン酸、これらのヒドロキシ基置換体などのテトラカルボン酸またはこれらの無水物とを共重合してもよい。これら他の酸、酸無水物を共重合する場合、その量は酸無水物全体の５０モル%以下が好ましい。
【００３０】
ジアミンの例としては、前記ポリイミド樹脂におけるジアミンとして例示したものを挙げることができる。
【００３１】
ポリイミド樹脂の場合と同様に、トリカルボン酸とジアミンの仕込み比率（モル比）は、１００：５０〜１５０が好ましい。
【００３２】
また、ポリイミド系樹脂の末端を、無水マレイン酸、無水フタル酸、ナジック酸無水物、エチニル無水フタル酸、ヒドロキシ無水フタル酸などのジカルボン酸無水物、ヒドロキシアニリン、アミノ安息香酸、ジヒドロキシアニリン、カルボキシヒドロキシアニリン、ジカルボキシアニリンなどで封止することもできる。
【００３３】
上記重縮合反応に用いられる溶媒としては、前記ポリイミド樹脂の重縮合反応に用いられる溶媒として例示したものを挙げることができる。
【００３４】
本発明において用いられるポリアゾール樹脂は、前記一般式（３）で表される構造を主成分とするものであり、水酸基、カルボキシル基またはスルホン酸基を側鎖に有する。このような酸性基を側鎖に有することで、ポリアゾール樹脂とナトリウム、カリウムなどのアルカリ金属イオンまたはアミンがイオン結合をつくり、水溶性化させることができる。なお、本発明において、一般式（３）で表される構造を主成分とするとは、一般式（３）におけるｔ個の繰り返し単位を全繰り返し単位中５０モル％以上有することを言う。７０モル％以上が好ましく、９０モル％以上がより好ましい。
【００３５】
一般式（３）で表される構造を主成分とするポリアゾール樹脂としては、Ｙが−Ｏ−であるポリベンゾオキサゾール樹脂、Ｙが−Ｓ−であるポリベンゾチアゾール樹脂、Ｙが−ＮＨ−であるポリベンゾイミダゾール樹脂などを挙げることができる。
【００３６】
ポリベンゾオキサゾール樹脂は、例えばジカルボン酸とジアミノジフェノールとを溶媒中で重縮合することにより得ることができる。ポリベンゾチアゾール樹脂は、例えばジカルボン酸とジアミノジチオフェノールとを溶媒中で重縮合することにより得ることができる。ポリベンゾイミダゾール樹脂は、例えばジカルボン酸とテトラアミンとを溶媒中で重縮合することにより得ることができる。一般式（３）におけるＲ９−（Ｒ１１）ｕはジカルボン酸の残基を示し、Ｒ１０−（Ｒ１２）ｖはジアミノジフェノール、ジアミノジチオフェノールまたはテトラアミンの残基を示す。
【００３７】
ジカルボン酸の例としては、テレフタル酸、イソフタル酸、ジフェニエーテルジカルボン酸、ベンゾフェノンジカルボン酸、ジフェニルスルホンジカルボン酸等、あるいはこれらの化合物の水素原子の少なくとも一部を、水酸基またはスルホン酸基により置換したものが挙げられる。これらを２種以上使用してもよい。
【００３８】
ジアミノジフェノールの例としては、ジアミノレゾルシノール、ビス（３−アミノ−４−ヒドロキシフェニル）ヘキサフルオロプロパン、ビス（３−アミノ−４−ヒドロキシフェニル）スルホン、ビス（３−アミノ−４−ヒドロキシフェニル)メチレン、ビス（４−アミノ−３−ヒドロキシフェニル）ヘキサフルオロプロパン等、あるいはこれらの化合物の水素原子の少なくとも一部を、カルボキシル基またはスルホン酸基により置換したものが挙げられる。これらを２種以上使用してもよい。
【００３９】
ジアミノジチオフェノールの例としては、ジアミノ−ジメルカプトベンゼン、ビス（３−アミノ−４−メルカプトフェニル）ヘキサフルオロプロパン、ビス（３−アミノ−４−メルカプトフェニル）スルホン、ビス（３−アミノ−４−メルカプトフェニル）メチレン、ビス（４−アミノ−３−メルカプトフェニル）ヘキサフルオロプロパン等、あるいはこれらの化合物の水素原子の少なくとも一部を、カルボキシル基またはスルホン酸基により置換したものが挙げられる。これらを２種以上使用しておよい。
【００４０】
テトラアミンの例としては、テトラアミノベンゼン、ビス（ジアミノフェニル）、ビス（ジアミノフェニル）ヘキサフルオロプロパン、ビス（ジアミノフェニル）プロパン、ビス（ジアミノフェニル）スルホン、ビス（ジアミノフェニル）メチレン等、あるいはこれらの化合物の水素原子の少なくとも一部を、水酸基、カルボキシル基またはスルホン酸基により置換したものが挙げられる。これらを２種以上使用してもよい。
【００４１】
ポリイミド樹脂の場合と同様に、ジカルボン酸とジアミノジフェノール、ジアミノジチオフェノール、テトラアミンの仕込み比率（モル比）は、１００：５０〜１５０が好ましい。
【００４２】
また、ポリアゾール樹脂の末端を、無水マレイン酸、無水フタル酸、ナジック酸無水物、エチニル無水フタル酸、ヒドロキシ無水フタル酸などのジカルボン酸無水物、ヒドロキシアニリン、アミノ安息香酸、ジヒドロキシアニリン、カルボキシヒドロキシアニリン、ジカルボキシアニリンなどで封止することもできる。
【００４３】
上記重縮合反応に用いられる溶媒の例としては、ポリイミド樹脂の重縮合反応に用いられる溶媒として例示したものを挙げることができる。
【００４４】
ポリアゾール樹脂は、一般には、上記ジカルボン酸とジアミノジフェノール、ジアミノジチオフェノール、テトラアミンとを０〜３００℃の温度で反応させることで得ることができる。
【００４５】
本発明のポリイミド樹脂水溶液、ポリイミド系樹脂水溶液、ポリアゾール樹脂水溶液は、前記（ａ−１）〜（ａ−３）の樹脂  １００重量部に対し、（ｂ）アルカリ金属の水酸化物、アルカリ金属の炭酸塩、アルカリ金属のリン酸塩、３級アミン化合物または４級アミン化合物  ５〜１０００重量部を含有する。これらを含有することにより、前記（ａ−１）〜（ａ−３）の樹脂と、アルカリ金属またはアミンとが、錯体を形成する。これらを２種以上含有してもよい。
【００４６】
アルカリ金属の例としては、ナトリウム、カリウム、リチウムなどを挙げることができる。１価のイオンを形成するアルカリ金属を用いることにより、２価以上の多価イオンを形成する金属と比べて、ゲル化が生じにくい。
【００４７】
アルカリ金属の水酸化物の例としては、水酸化リチウム、水酸化ナトリウム、水酸化カリウム、水酸化ルビジウム、水酸化セシウムなどを挙げることができる。これらを２種以上含有してもよい。溶解性の観点から、水酸化ナトリウム、水酸化カリウムが好ましい。
【００４８】
アルカリ金属の炭酸塩の例としては、炭酸リチウム、炭酸水素リチウム、炭酸ナトリウム、炭酸水素ナトリウム、炭酸カリウム、炭酸水素カリウム、炭酸ルビジウム、炭酸水素ルビジウム、炭酸セシウム、炭酸水素セシウム、炭酸ナトリウムカリウムなどを挙げることができる。これらを２種以上含有してもよい。溶解性の観点から、炭酸ナトリウム、炭酸水素ナトリウム、炭酸カリウム、炭酸水素カリウム、炭酸ナトリウムカリウムが好ましい。
【００４９】
アルカリ金属のリン酸塩の例としては、リン酸リチウム、リン酸水素リチウム、リン酸二水素リチウム、リン酸ナトリウム、リン酸水素ナトリウム、リン酸二水素ナトリウム、リン酸カリウム、リン酸水素カリウム、リン酸二水素カリウム、リン酸ルビジウム、リン酸水素ルビジウム、リン酸二水素ルビジウム、リン酸セシウム、リン酸水素セシウム、リン酸二水素セシウム、リン酸ナトリウムカリウム、リン酸水素ナトリウムカリウムなどを挙げることができる。これらを２種以上含有してもよい。溶解性の観点から、リン酸ナトリウム、リン酸水素ナトリウム、リン酸カリウム、リン酸水素カリウム、リン酸ナトリウムカリウム、リン酸水素ナトリウムカリウムが好ましい。
【００５０】
３級アミン化合物の例としては、アルコール性水酸基を有するものが好ましく、ジメチルアミノエタノール、ジメチルアミノプロパノール、ジメチルアミノプロパノール、ジエチルアミノエタノール、ジエチルアミノプロパノール、ジエチルアミノブタノールなどを挙げることができる。アルコール性水酸基を有することにより、３級アミン化合物の水に対する溶解性が向上し、より高い濃度の水溶液を安定に得ることができる。また、前記（ａ−１）〜（ａ−３）の樹脂が側鎖にカルボキシル基を有する場合は、より塩基性の低い、ピリジン、ルチジン、ピコリン、Ｎ−フェニルジエタノールアミン、キノリン、イソキノリンなどの芳香族アミンも使うことができる。これらを２種以上含有してもよい。
【００５１】
４級アミン化合物の例としては、テトラメチルアンモニウムヒドロキシド、テトラエチルアンモニウムヒドロキシドなどを挙げることができる。これらを２種以上含有してもよい。
【００５２】
これらの中でアルカリ金属の水酸化物、アルカリ金属のリン酸塩、ジメチルアミノエタノール、ジメチルアミノプロパノール、ジメチルアミノブタノール、ジエチルアミノエタノール、ジエチルアミノプロパノール、ジエチルアミノブタノールなどが好ましい。
【００５３】
本発明の樹脂水溶液において、（ｂ）アルカリ金属の水酸化物、アルカリ金属の炭酸塩、アルカリ金属のリン酸塩、３級アミン化合物または４級アミン化合物の含有量は、前記（ａ−１）〜（ａ−３）の樹脂  １００重量部に対して５〜１０００重量部である。（ｂ）成分の塩基性化合物の含有量が５重量部未満であると、（ａ）成分を十分に溶解することが困難となる。
【００５４】
さらに、これら（ｂ）成分の塩基性化合物の含有量は、前記（ａ−１）〜（ａ−３）の樹脂中の酸性基濃度に対して、０．２モル当量以上が好ましく、０．５モル当量以上がより好ましい。また、２モル当量以下が好ましく、１モル当量以下がより好ましい。塩基性化合物が増えると、特にアルカリ金属の水酸化物、アルカリ金属の炭酸塩、アルカリ金属のリン酸塩の場合、塗布膜内に塩基性化合物が残り、場合によってはクラックなどが発生する恐れがある。なお、塗布膜を酢酸、クエン酸、ギ酸、リン酸などの水溶液で処理したり、炭酸ガスや塩化水素ガスで処理することにより、過剰分の塩基性化合物を除去することもできる。
【００５５】
本発明の樹脂水溶液を後述するリチウムイオン２次電池負極用ペーストとして用いる場合、側鎖にフェノール性水酸基またはカルボキシル基を有するポリイミド樹脂と、アルカリ金属の水酸化物、アルカリ金属の炭酸塩、アルカリ金属のリン酸塩の組み合わせがより好ましい。安定性の観点から、アルカリ金属の水酸化物を含有することがより好ましい。
【００５６】
本発明のポリイミド樹脂水溶液、ポリイミド系樹脂水溶液、ポリアゾール樹脂水溶液は、主に環境対策として求められる水溶液であり、前記（ａ−１）〜（ａ−３）の樹脂  １００重量部に対し、（ｃ）水  ５０〜１０００００重量部を含有する。（ｃ）水の含有量を前記範囲にすることにより、得られる水溶液の粘性を適度な範囲に容易に調整することができる。一般に、塗布性の観点からは、前記（ａ−１）〜（ａ−３）の樹脂  １００重量部に対して、（ｃ）水の含有量は５０〜１００００重量部の範囲が好ましく、さらに好ましくは１００〜４０００重量部である。不揮発分が高くなりすぎるとゲル化などが起こりやすく、不揮発分が低すぎると分解が起こりやすくなる。また、水溶液の粘度は１ｍＰａ・ｓ〜１００Ｐａ・ｓ（２５℃）の範囲にあることが、作業性の観点から好ましい。
【００５７】
本発明のポリイミド樹脂水溶液、ポリイミド系樹脂水溶液、ポリアゾール樹脂水溶液は、界面活性剤などを含有してもよく、塗布性を向上させることができる。また、トリアジン化合物などの接着改良剤や、メラミン、メチロール化メラミンなどの架橋剤を含有してもよい。また、エタノールやイソプロピルアルコール等の低級アルコール、エチレングリコールやプロピレングリコール等のグリコールなどの溶剤を含有してもよい。ただし、溶剤の含有量は、水溶液全体の５０重量％以下が好ましく、１０重量％以下がより好ましい。
【００５８】
本発明の樹脂水溶液は、例えば、前記ポリイミド樹脂、ポリイミド系樹脂、ポリアゾール樹脂を所定量のアルカリ金属の水酸化物、アルカリ金属の炭酸塩、アルカリ金属のリン酸塩、３級アミン化合物または４級アンモニウムを溶解した水溶液に加え、撹拌することにより得ることができる。これらを混合することにより、ポリイミド樹脂、ポリイミド系樹脂、ポリアゾール系樹脂と、アルカリ金属の水酸化物、アルカリ金属の炭酸塩、アルカリ金属のリン酸塩、３級アミン化合物または４級アンモニウムとが錯体を形成する。溶解や錯体の形成を促進するために、３０〜１５０℃の温度で加温してもよいし、超音波処理してもよい。溶解した後に、さらに水を加えたり、濃縮したりして所定の粘度に調整してもよい。
【００５９】
前記本発明のポリイミド樹脂、ポリイミド系樹脂、ポリアゾール樹脂の水溶液をリチウムイオン２次電池の負極の活物質を集電体と結着させるバインダーとして、活物質を混練して使用することもできる。この用途では、作業環境などの面からも水溶液が好ましい。活物質としては、炭素、ケイ素、スズ、アルミ、チタン、ゲルマニウムまたは鉄を含むものが挙げられる。例えば、グラファイト、ハードカーボン、ケイ素、酸化ケイ素、炭素化ケイ素、スズ化合物、ケイ素とアルミの合金、ケイ素とスズの合金、ケイ素とチタンの合金、アルミとスズの合金、スズとチタンの合金などが挙げられる。また、活物質の表面と作用し、充放電のサイクルで活物質の体積変化による活物質の崩落を抑制するなどの面から、バインダー樹脂として、カルボキシル基を有する樹脂や、金属塩、アミン塩が好ましいとされている。
【００６０】
本発明のリチウムイオン２次電池負極用ペーストは、前記樹脂水溶液と、炭素、ケイ素、スズ、アルミ、チタン、ゲルマニウムまたは鉄を含む活物質を含有する。活物質の含有量は、前記（ａ−１）〜（ａ−３）の樹脂１００重量部に対し、１００重量部以上１０００００重量部以下が好ましい。活物質含有量を１００重量部以上とすることにより、充放電容量が向上し、電極との電気抵抗を抑えることができるため好ましい。一方、活物質含有量を１０００００重量部以下とすることにより、バインダー樹脂による接着力を十分に発現し、充放電中の活物質の崩落を抑制することができる。また、前記活物質の中でもケイ素、スズは、リチウムイオンの吸蔵性が大きく、高容量電池に適しているが、充放電中の体積の膨張収縮が大きい。このため、機械特性に優れるポリイミド、ポリイミド系樹脂、ポリアゾール系樹脂と組み合わせることが好ましい。
【００６１】
本発明のリチウムイオン２次電池負極用ペーストは、アセチレンブラック、ケッチェンブラック、カーボンナノチューブなどの助電材を含有してもよい。これら助電材を含有することにより、電気を集電体に効率よく集めることができる。助電材の含有量は、活物質１００重量部に対して０．１〜２０重量部が好ましい。また、粘度調整のために、カルボキシルメチルセルロースのナトリウム塩の水溶液を含有してもよい。これらの含有量は、活物質１００重量部に対して５０重量部以下が好ましい。
【００６２】
本発明のリチウムイオン２次電池負極用ペーストは、例えば、前記本発明のポリイミド樹脂、ポリイミド系樹脂、ポリアゾール樹脂の水溶液に、活物質と必要によりその他成分を添加し、均一に分散させることにより得ることができる。分散方法としては、一般に３本ロール、ボールミル、プラネタリーミキサーなどが用いられる。
【００６３】
このようにして得たリチウムイオン２次電池負極用ペーストを銅箔上に塗布し、乾燥し、硬化させることによって、リチウムイオン２次電池負極を得ることができる。塗布方法としては、ロールコーター、スリットダイコーター、バーコーター、スピンコーターなどの方法が挙げられる。乾燥温度は１００℃以下が好ましく、硬化温度は１５０〜２００℃が好ましい。また、本発明の樹脂水溶液を用いて正極用ペーストを得ることもできる。
【００６４】
また、本発明のポリイミド樹脂、ポリイミド系樹脂、ポリアゾール樹脂水溶液は、ナフトキノンジアジドスルホン酸エステル化合物、ミヒラーケトン、ジエチルアミノベンゾフェノン、ベンゾインモノメチルエーテル、チオキサントンなどの感光剤、光重合開始剤、増感剤などを含有してもよく、感光性のポリイミド樹脂、ポリイミド系樹脂、ポリアゾール樹脂水溶液を得ることもできる。
【実施例】
【００６５】
本発明を更に詳細に説明するために実施例を以下に挙げるが、本発明はこれらの実施例によって何等制限されるものではない。なお、各実施例および比較例における溶液安定性評価および塗布膜評価は、以下の方法で行った。
【００６６】
溶液安定性の評価
各実施例、比較例で作製した水溶液を目視観察し、初期溶解性を評価した。濁りが認められないものを○、濁りが認められるものを×とした。さらに、水溶液を室温で1日放置した後、目視観察し、ゲル化の有無を評価した。水溶液に変化が認められないものを○、ゲル化が認められるものを×とした。
【００６７】
塗布膜の評価
各実施例、比較例で作製したポリイミド、ポリイミド系樹脂、ポリアゾール樹脂の水溶液を、ガラス板上にバーコーターで厚み２５μｍとなるように塗布した。塗布後、８０℃で３０分間乾燥し、その後３００℃まで１時間かけて昇温し、３００℃で１時間加熱処理し、５０℃以下に冷却したところで取り出した。取り出した後、塗布膜を目視観察し、外観評価した。濁りおよびクラックが認められないものを○、濁りまたはクラックが認められるものを×とした。また、ポリイミド、ポリイミド系樹脂、ポリアミド酸については、塗布膜を堀場製作所製ＦＴ−ＩＲ７２０を用いて赤外吸収スペクトルを測定し、１７８０ｃｍ−１、１３８０ｃｍ−１付近にできるイミド環由来の吸収の有無を確認した。イミド環由来の吸収が確認されるものを○、確認されないものを×とした。
【００６８】
合成例１：ポリイミド樹脂Ａの合成
よく乾燥させた四つ口丸底フラスコ中で、窒素置換雰囲気下、Ｎ−メチルピロリドン（ＮＭＰ）２８０ｇと３，５−ジアミノ安息香酸（東京化成（株）製、ＤＡＢ）１４．４４ｇ（９５ミリモル）、１，３−ビス−３−アミノプロピルテトラメチルジシロキサン（東レダウコーニングシリコーン（株）製、ＡＰＤＳ）１．２４ｇ（５ミリモル）をよく撹拌しながら溶解させた。その後、この溶液を撹拌しながら、３，３’，４，４’−ジフェニルエーテルテトラカルボン酸二無水物（ＯＤＰＡ）３１．０ｇ（１００ミリモル）を５０℃以上にならないように冷却しながら徐々に加えた。全量を仕込んだ後、５０〜６０℃で１時間反応させ、その後、イソキノリン０．１ｇとトルエン３０ｍＬを加え、溶液の温度を１８０℃に上昇し、留出する水を除去しながら反応させた。反応終了後、溶液温度を室温に低下した後、この溶液を水５Ｌに投入し、黄白色の固体を得た。これをろ過で集め、さらに水１Ｌで洗浄を繰り返し、ろ過し、５０℃の通風オーブンで７２時間乾燥し、一般式（１）で表される構造を主成分とするポリイミド樹脂Ａを得た。
【００６９】
合成例２：ポリイミド樹脂Ｂの合成
ＤＡＢ１４．４４ｇ（９５ミリモル）をメタフェニレンジアミン（東京化成（株）製、ＭＤＡ）９．８８ｇ（９５ミリモル）に変更した以外は合成例１と同様にして、ポリイミド樹脂Ｂを得た。
【００７０】
合成例３：ポリイミド樹脂Cの合成
よく乾燥させた四つ口丸底フラスコ中で、窒素置換雰囲気下、ＮＭＰ２８０ｇと２，２−ビス（３−アミノ−４−ヒドロキシフェニル）ヘキサフルオロプロパン（ＡＺマテリアルズ（株）製、６ＦＡＰ）３１．１ｇ（８５ミリモル）、３−アミノフェノール（東京化成（株）、ＡＭＰ）３．２７ｇ（３０ミリモル）をよく撹拌しながら溶解させた。その後、この溶液を撹拌しながら、ＯＤＰＡ３１．０ｇ（１００ミリモル）を５０℃以上にならないように冷却しながら徐々に加えた。全量を仕込んだ後、５０〜６０℃で１時間反応させ、その後、イソキノリン０．１ｇとトルエン３０ｍＬを加え、溶液の温度を１８０℃に上昇し、留出する水を除去しながら反応させた。反応終了後、溶液温度を室温に低下した後、この溶液を水５Ｌに投入し、黄白色の固体を得た。これをろ過で集め、さらに水１Ｌで洗浄を繰り返し、ろ過し、５０℃の通風オーブンで７２時間乾燥し、一般式（１）で表される構造を主成分とするポリイミド樹脂Ｃを得た。
【００７１】
合成例４：ポリイミド樹脂Ｄの合成
よく乾燥させた四つ口丸底フラスコ中で、窒素置換雰囲気下、ＮＭＰ８０ｇと６ＦＡＰ３．６６ｇ（１０ミリモル）、４，４’−ジアミノジフェニルエーテル（和歌山精化工業（株）製、ＤＡＥ）２．００ｇ（１０ミリモル）をよく撹拌しながら溶解させた。その後、この溶液を撹拌しながら、特開平１１−１００５０３号公報の合成例１記載の方法で合成した下記式で表される酸無水物（ＴＭＤＡ）１４．２８ｇ（２０ミリモル）を５０℃以上にならないように冷却しながら徐々に加えた。全量を仕込んだ後、５０〜６０℃で１時間反応させ、その後、溶液の温度を１８０℃に上昇し、留出する水を除去しながら反応させた。反応終了後、溶液温度を室温に低下した後、この溶液を水１Ｌに投入し、黄白色の固体を得た。これをろ過で集め、さらに水１Ｌで洗浄を繰り返し、ろ過し、５０℃の通風オーブンで７２時間乾燥し、一般式（１）で表される構造を主成分とするポリイミド樹脂Ｄを得た。
【００７２】
【化４】
2011137063.tif 000005
【００７３】
合成例５：ポリイミド樹脂Ｅの合成
よく乾燥させた四つ口丸底フラスコ中で、窒素置換雰囲気下、ＮＭＰ２８０ｇと３，３’−ジカルボキシ−４，４’−ジアミノジフェニルメタン（和歌山精化工業（株）製、ＭＢＡＡ）２８．６ｇ（１００ミリモル）をよく撹拌しながら溶解させた。その後、この溶液を撹拌しながら、２，２−ビス（３，４−ジカルボキシフェニル）ヘキサフルオロプロパン二無水物（ダイキン工業（株）製、６ＦＤＡ）４４．４ｇ（１００ミリモル）を５０℃以上にならないように冷却しながら徐々に加えた。全量を仕込んだ後、５０〜６０℃で１時間反応させ、その後、イソキノリン０．１ｇとトルエン３０ｍＬを加え、溶液の温度を１８０℃に上昇し、留出する水を除去しながら反応させた。反応終了後、溶液温度を室温に低下した後、この溶液を水１Ｌに投入し、黄白色の固体を得た。これをろ過で集め、さらに水１Ｌで洗浄を繰り返し、ろ過し、５０℃の通風オーブンで７２時間乾燥し、一般式（１）で表される構造を主成分とするポリイミド樹脂Ｅを得た。
【００７４】
合成例６：ポリイミド系樹脂（ポリアミドイミド樹脂Ａ）の合成
よく乾燥させた四つ口丸底フラスコ中で、窒素置換雰囲気下、ＮＭＰ４８０．０ｇ、トリエチルアミン１０．１ｇ（１００ミリモル）とジアミノジフェニルエーテル（ＤＡＥ）１０．０ｇ（５０ミリモル）、ＤＡＢ６．９ｇ（５０ミリモル）をよく撹拌しながら溶解させた。その後、この溶液を撹拌しながら−２０℃に冷却し、無水トリメリット酸クロリド（ＴＭＣ）２１．０５ｇ（１００ミリモル）をＮＭＰ２００ｇに溶解した溶液を、０℃以上にならないように冷却しながら徐々に滴下した。全量を仕込んだ後、−２０℃で２時間反応させ、その後、温度を室温にして１時間撹拌した。この溶液を水１０Ｌに投入し、黄白色の固体を得た。これをろ過で集め、さらに水１Ｌで洗浄を繰り返し、ろ過し、５０℃の通風オーブンで７２時間乾燥し、一般式（２）で表される構造を主成分とするポリアミドイミド樹脂Ａを得た。
【００７５】
合成例７：ポリイミド系樹脂（ポリアミドイミド樹脂Ｂ）の合成
ＤＡＥの添加量を２０．０ｇ（１００ミリモル）に変更し、ＤＡＢを用いない以外は合成例６と同様にして、ポリアミドイミド樹脂Ｂを得た。
【００７６】
合成例８：ポリアゾール樹脂（ポリベンゾオキサゾール樹脂Ａ）の合成
よく乾燥させた四つ口丸底フラスコ中で、窒素置換雰囲気下、ポリリン酸４８０．０ｇと６ＦＡＰ３６．６ｇ（１００ミリモル）をよく撹拌しながら溶解させた。その後、この溶液を撹拌しながら、５−スルホイソフタル酸ナトリウム（ＳＩＰＡ）１３．４ｇ（５０ミリモル）、イソフタル酸（ＩＰＡ）６．７ｇ（５０ミリモル）を加え、溶液温度を１８０℃に上昇し、その温度で４時間撹拌した。反応終了後、溶液温度を室温にした後、この溶液を水１０Ｌに投入し、黄白色の固体を得た。これをろ過で集め、さらに水１Ｌで洗浄を繰り返し、ろ過し、５０℃の通風オーブンで７２時間乾燥し、一般式（３）で表される構造を主成分とするポリベンゾオキサゾール樹脂Ａを得た。
【００７７】
合成例９：ポリアゾール樹脂（ポリベンゾイミダゾール樹脂Ａ）の合成
よく乾燥させた四つ口丸底フラスコ中で、窒素置換雰囲気下、ポリリン酸４８０．０ｇと３，３’，４，４’−テトラメチルビフェニル（ＴＡＢ）２１．４ｇ（１００ミリモル）をよく撹拌しながら溶解させた。その後、この溶液を撹拌しながら、５−ヒドロキシイソフタル酸（ＨＩＰＡ）１８．２ｇ（１００ミリモル）を加え、溶液温度を１８０℃に上昇し、その温度で４時間撹拌した。反応終了後、溶液温度を室温に低下した後、この溶液を水１０Ｌに投入し、黄白色の固体を得た。これをろ過で集め、さらに水１Ｌで洗浄を繰り返し、ろ過し、５０℃の通風オーブンで７２時間乾燥し、一般式（３）で表される構造を主成分とするポリベンゾイミダゾール樹脂Ａを得た。
【００７８】
合成例１０：ポリアゾール樹脂（ポリベンゾイミダゾール樹脂Ｂ）の合成
ＨＩＰＡ１８．２ｇ（１００ミリモル）をＩＰＡ１６．６ｇ（１００ミリモル）に変更した以外は合成例９と同様にして、ポリベンゾイミダゾール樹脂Ｂを得た。
【００７９】
合成例１１：ポリアミド酸Ａの合成
よく乾燥させた四つ口丸底フラスコ中で、窒素置換雰囲気下、ＮＭＰ２００ｇとＤＡＥ２０．０ｇ（１００ミリモル）をよく撹拌しながら溶解させた。その後、この溶液を撹拌しながら、ＯＤＰＡ３１．０２ｇ（１００ミリモル）を加え、溶液温度を４０℃に上昇し、その温度で４時間撹拌した。反応終了後、溶液温度を室温にした後、この溶液を水１０Ｌに投入し、黄白色の固体を得た。これをろ過で集め、さらに水１Ｌで洗浄を繰り返し、ろ過し、５０℃の通風オーブンで７２時間乾燥し、ポリアミド酸を得た。
【００８０】
合成例１〜１１の樹脂の組成を表１に示す。
【００８１】
【表１】
2011137063.tif 000006
【００８２】
実施例１
合成例１で得たポリイミド樹脂Ａ１０ｇと水酸化ナトリウム０．９４ｇ（０．２モル）を混合し、ここに水１００ｇを加えて、５０℃に加温して撹拌し、ポリイミド樹脂水溶液を得た。
【００８３】
実施例２
水酸化ナトリウムの添加量を０．６９ｇ、水の添加量を３００ｇに変更した以外は実施例１と同様にしてポリイミド樹脂水溶液を得た。
【００８４】
実施例３
水酸化ナトリウムの添加量を１．４１ｇ、水の添加量を５００ｇに変更した以外は実施例１と同様にしてポリイミド樹脂水溶液を得た。
【００８５】
実施例４
水酸化ナトリウムの添加量を３．７６ｇ、水の添加量を５０ｇに変更した以外は実施例１と同様にしてポリイミド樹脂水溶液を得た。
【００８６】
実施例５
水酸化ナトリウム０．９４ｇを炭酸ナトリウム１．２４ｇに変更した以外は実施例１と同様にしてポリイミド樹脂水溶液を得た。
【００８７】
実施例６
水酸化ナトリウム０．９４ｇをリン酸一水素ナトリウム１．６７ｇに変更した以外は実施例１と同様にしてポリイミド樹脂水溶液を得た。
【００８８】
比較例１
水酸化ナトリウムを添加しなかった以外は実施例１と同様にしてポリイミド樹脂水溶液を作製したが、ポリイミド樹脂が溶解しなかった。
【００８９】
比較例２
合成例１で得たポリイミド樹脂Ａ１０ｇを合成例２で得たポリイミド樹脂Ｂ１０ｇに変更した以外は実施例１と同様にしてポリイミド樹脂水溶液を作製したが、ポリイミド樹脂が溶解しなかった。
【００９０】
実施例７〜１６、比較例３〜１２
樹脂、塩基性化合物、水添加量を表２のとおりに変更した以外は実施例１と同様にして樹脂水溶液を作製した。なお、表２において、ＤＭＡＥはジメチルアミノエタノール、ＤＭＡＢはジメチルアミノブタノール、ＴＭＡＨはテトラメチルアンモニウムヒドロキシドを示す。
【００９１】
参考例１
合成例１１で得たポリアミド酸１０ｇと水酸化ナトリウム１．２４ｇと水１００ｍLを混合してポリアミド酸水溶液を得た。
【００９２】
実施例１〜１６、比較例１〜９および参考例１の評価結果を表２に示す。
【００９３】
【表２】
2011137063.tif 000007
【００９４】
実施例１７
実施例１で得たポリイミド樹脂水溶液１００ｍＬに金属シリコン微細粉末（茂原希少金属（株）製）とアセチレンブラック（三菱化学（株）製）との８５：１５（重量比）の混合物１００ｇを混合した。これを３本ロールに３回通して負極用ペーストを得た。この負極用ペーストを電解銅箔（日鉱金属（株）製、ＨＬＰＢ）に厚み２５μｍとなるようにドクターブレードで塗布した。負極用ペーストを塗布した電解銅箔を、イナートオーブン（光洋サーモシステム製、ＩＮＨ−９）で酸素濃度２０ｐｐｍ以下になるように窒素を流しながら、８０℃で１時間加熱後、３．５℃／分で温度を２００℃まで上げ、２００℃で１時間加熱（焼成）した。その後、オーブン内の温度が５０℃以下になったところで取り出し、負極を得た。
【産業上の利用可能性】
【００９５】
本発明のポリイミド樹脂水溶液、ポリイミド系樹脂水溶液、ポリアゾール樹脂水溶液は、水溶液であることから環境にやさしく、また設備に防爆対策が不要となり、電気・電子材料、自動車、その他金属・セラミックスの代替材料、電気絶縁部品のコーティング材、接着剤等として好適に使用することができる。